각 경우 에 20 부피 % 의 페놀 수지 를 함유 하 는 혼합물 을 얻 기 위해 GO 입자 ( 각각 실시 예 3 및 실시 예 4 에서 제조 됨 ) 를 페놀 수지 와 혼합 함 으로써 2 개 의 폴리머 탄소 - 코팅 된 GO - 샘플 ( 샘플 8 - A 및 8 - B ) 을 제조 하 였 다 . 혼합물 을 200 ℃ 에서 1 시간 동안 경화 시키 고 , 이후 에 일정 - 부피 조건 하 에서 아르곤 대기 중 에서 500 ℃ 의 온도 에서 탄화 시켰 다 . 이후 에 , 탄화 된 생성물 을 그라인딩 하 고 밀링 하 여 1 내지 23 ㎛ 의 입자 를 얻 었 으며 , 이 의 평균 직경 은 대략 13 ㎛ 이 었 다 . 면간 간격 은 제한 된 팽창 처리 이전 에 각각 대략 0 . 73 nm 및 0 . 76 nm 인 것 으로 측정 되 었 다 . 이러 한 제한 된 팽창 처리 후 에 , GO 입자 의 d 간격 은 각각 1 . 27 nm 및 1 . 48 nm 까지 ( 샘플 8 - C 및 8 - D ) 증가 되 었 다 .